(57)【特許請求の範囲】
【請求項１】
合成潤滑油からなる基油に，下記一般式（１）で表される化合物であるグリース基油拡散防止剤を配合したことを特徴とするグリース組成物。
【化１】
0006363925.tif 000005
但し，式（１）において，n は１〜２の整数，Ｒｆは炭素数２〜４のパーフルオロアルキル基，ＸおよびＹは１以上の整数であって，Ｘ＋Ｙは４〜２０の整数である。
【発明の詳細な説明】
【技術分野】
【０００１】
この発明は，揮発成分が少なく，高温環境下でも使用可能なグリース基油拡散防止剤を配合したグリース組成物に関する。
【背景技術】
【０００２】
各種産業の発展にしたがって各種機械装置を構成する部品も小型化し，各種の性能の向上が求められており，それに伴いグリースに対しても厳しい要求がなされるようになった。その一例として，モーター類，接点類，カメラ等の精密機械に使用されるグリースは，各種機械・装置に使用されて，それらの部品の低温作動性や低トルク化が強く求められている。
【０００３】
これらの要求を満たすため，市販のウレアグリース及びリチウムグリースには，基油として低粘度の合成潤滑油が用いられている。しかしながら，グリース組成物に含有される合成潤滑油は，一般的に低粘度であるため，各種部品へのグリース塗布後に時間の経過と共に，部品の塗布部位からグリースが拡散してしまうという問題を有している。
【０００４】
そこで，合成潤滑油の拡散を防ぐ方法のひとつに，疎水基としてパーフルオロアルキレン基及び親水基としてのポリオキシエチレン基を有するフッ素系界面活性剤を添加する方法が開発されている。基油拡散防止剤は，例えば，合成潤滑油を基油とするグリースに添加するものであって，疎水性基としてパーフルオロカーボンチェーンをもち，親水性基としてポリオキシエチレンをもつフッ素系界面活性剤から成るものである（例えば，特許文献１参照）。
【０００５】
また，グリースとして，基油拡散防止効果があり，非着色性のグリース基油拡散防止剤組成物及びこれを用いたグリースが知られている。該グリース基油拡散防止剤は，一般式（Ｂ−Ａ−ＯＢ）で表されるパーフルオロアルキル基含有ポリオキシアルキレン系化合物（Ａ）を含有するものであり，Ａは炭素数１〜３０のパーフルオロアルキル基を含有してポリオキシアルキレン基，又は全部又は一部がフッ素化アルキル基置換ポリオキシアルキレン基を表し，Ｂは水素原子，炭素数１〜５のアシル基，炭素数１〜１０の非フッ素化アルキル基を表すものである（例えば，特許文献２参照）。          
【０００６】
また，基油拡散防止剤として，油分拡散防止性能を有するものが知られている。該基油拡散防止剤は，分子中に２個以上のポリフルオロアルキル基，及び１個以上のオキシアルキレン基を含む含フッ素化合物から成る合成潤滑油を基油とするグリースに添加するものである（例えば，特許文献３参照）。
【０００７】
また，油分拡散防止性能を有する基油拡散防止剤が知られている。該基油拡散防止剤は，特定の含フッ素化合物から成る合成潤滑油を基油とするグリースに添加するものである（例えば，特許文献４参照）。
【０００８】
また，基油拡散防止効果があり，非着色性のグリース基油拡散防止剤組成物が知られている。該グリース基油拡散防止剤組成物は，一般式（１）で表されるパーフルオロアルキル基含有ポリオキシエチレン系化合物（Ａ）と一般式（２）で表されるパーフルオロアルキル基含有アルコール化合物（Ｂ）を含有するものであり，一般式（１）と一般式（２）は次のとおりである。
一般式（１）は，Ｃm Ｆ2m + 1−Ｘ−（ＣＨ2 ＣＨ2 Ｏ）y −Ｈであり，ｍは１〜３０の整数，Ｘは直接結合又は２価の連結基，ｙは２〜１００の整数である。
一般式（２）は，Ｃn Ｆ2n + 1−Ｚ−ＯＨであり，ｎは１〜３０の整数であり，Ｚは炭素数１〜６のアルキレン鎖である（例えば，特許文献５参照）。
【０００９】
また，シリコーン系グリースに含まれるシリコーン系オイル潤滑部以外への油分の滲み出し拡散を防止する非拡散性潤滑剤組成物が知られている。該非拡散性潤滑剤組成物は，シリコーン系グリースに基油拡散防止剤及び有機溶剤を配合して構成されているものである（例えば，特許文献６参照）。
【００１０】
また，グリースに添加することにより基油拡散防止性能を発揮する基油拡散防止剤が知られている。該基油拡散防止剤は，合成潤滑油を基油とするグリースに添加し，炭素数１〜１４のパーフルオロアルキル基及び／又はパーフルオロポリエーテル基を有するものである（例えば，特許文献７参照）。
【先行技術文献】
【特許文献】
【００１１】
【特許文献１】特開平０８−１７６５７５号公報
【特許文献２】特開２００８−２９７５１９号公報
【特許文献３】特開平１０−１４０１７３号公報
【特許文献４】特開平１１−３３５６８９号公報
【特許文献５】特開２００８−０１３６２０号公報
【特許文献６】特開２００８−２０１９０１号公報
【特許文献７】特開２００８−２３９７００号公報
【発明の概要】
【発明が解決しようとする課題】
【００１２】
しかしながら，上記の各基油拡散防止剤は，これに含有されているフッ素系界面活性剤が蒸発しやすいため，例えば，該基油拡散防止剤を含有するグリースをカメラのレンズ周辺に塗布すると，蒸発したフッ素系界面活性剤がレンズの表面に付着してレンズの曇りの原因となる問題があった。また，フッ素系界面活性剤は，その製造段階で原料や中間体としてパーフルオロオクタン酸及びパーフルオロオクタンスルホン酸が使用されている。フッ素系界面活性剤に添加したこれらのパーフルオロオクタン酸及びパーフルオロオクタンスルホン酸は，フッ素系界面活性剤が熱分解した際にも発生するものである。これらのパーフルオロオクタンスルホン酸及びパーフルオロオクタン酸は，それらを使用した環境中で極めて安定に存在するため，環境汚染の原因となり，環境保全の観点から好ましくなく，これらを添加した基油拡散防止剤は，各種企業において製造し使用することを禁止するという自主規制がなされているのが現状である。
【００１３】
そこで，このような状況のもとで，基油拡散防止剤としては，その製造工程中にパーフルオロオクタン酸及びパーフルオロオクタンスルホン酸を使用せず，それによって，基油拡散防止剤が熱分解したとしても，環境を汚染するような好ましくない化合物が発生せず，蒸発損失の少ないグリース基油拡散防止剤を配合したグリースが各種企業に求められている。
【００１４】
この発明の目的は，上記課題を解決するものであり，グリースの製造過程において，原料，中間体及びその分解物に規制の対象となるパーフルオロオクタン酸やパーフルオロオクタンスルホン酸を使用せずに作製し，それによって環境性に優れており，しかも揮発成分が少なくて揮発・蒸発損失が少ないグリース基油拡散防止組成物を，合成潤滑油からなる基油に配合したグリース組成物を提供することである。
【課題を解決するための手段】
【００１５】
この発明は，合成潤滑油からなる基油に，下記一般式（１）で表される化合物であるグリース基油拡散防止剤を配合したことを特徴とするグリース組成物に関する。
【化１】
0006363925.tif 000002
但し，式（１）において，n は１〜２の整数，Ｒｆは炭素数２〜４のパーフルオロアルキル基，ＸおよびＹは１以上の整数であって，Ｘ＋Ｙは４〜２０の整数である。
【発明の効果】
【００１６】
この発明によるグリース組成物は，パーフルオロオクタン酸やパーフルオロオクタンスルホン酸をその製造工程中に使用せずにグリース基油拡散防止剤を作製し，該グリース基油拡散防止剤を合成潤滑油からなる基油に配合してさ製造したので，該グリース基油拡散防止剤が熱分解した際にも上記の好ましくない化合物が発生することがなく，上記グリース基油拡散防止剤が原因で環境汚染を発生させることがなく，しかも，揮発成分が少なく，高温環境下で使用しても環境汚染の原因とならず，好適なものである。
【図面の簡単な説明】
【００１７】
【図１】グリース基油拡散防止剤を配合したグリース組成物を，ポリエステルシートに塗布して，グリース組成物が拡散するか否かのグリース基油拡散防止効果を試験する方法を示す説明図である。
【発明を実施するための形態】
【００１８】
この発明は，環境に好ましくない揮発成分が少なく，環境に優しい即ち環境性に優れたグリース基油拡散防止剤を配合したグリース組成物を提供することであり，配合されたグリース基油拡散防止剤は，特に，パーフルオロオクタン酸やパーフルオロオクタンスルホン酸をその製造工程中に含まず，パーフルオロ基を含む繰り返し構造を有することを特徴としている。
【００１９】
この発明によるグリース組成物は，合成潤滑油からなる基油に，下記一般式（１）で表される化合物であるグリース基油拡散防止剤を配合したものである。
【００２０】
【化１】
0006363925.tif 000003
但し，式（１）において，n は１〜２の整数，Ｒｆは炭素数２〜４のパーフルオロアルキル基，ＸおよびＹは１以上の整数であり，Ｘ＋Ｙは４〜２０の整数である。
【実施例】
【００２１】
次に，この発明によるグリース基油拡散防止剤を配合したグリース組成物について，実施例１〜６及び比較例１〜３を参照して説明する。
【００２２】
＜実施例１＞
グリース基油拡散防止剤として前記一般式（１）である構造式（１）で表される化合物（Ａ−１）〔オムノバ社製のＰｏｌｙＦｏｘ  ＰＦ６５６，平均分子量１４９０，Ｒｆがパーフルオロエチル基，ｎが１，Ｘ＋Ｙが６〕の１．０重量部と，増ちょう剤としてリチウムヒドロキシステアレートと基油としてポリアルファオレフィンとの比が３：９７〜２０：８０からなるグリースの１００重量部とを配合し，これらを均一に混合してグリース１を得た。
【００２３】
＜実施例２＞  
グリース基油拡散防止剤として前記構造式（１）で表される化合物（Ａ−１）〔オムノバ社製のＰｏｌｙＦｏｘ  ＰＦ６５６，平均分子量１４９０，Ｒｆがパーフルオロエチル基，ｎが１，Ｘ＋Ｙが６〕の１．０重量部と，増ちょう剤としてウレア化合物と基油としてポリアルファオレフィンとの比が３：９７〜２０：８０からなるグリースの１００重量部とを配合し，これらを均一に混合してグリース２を得た。
【００２４】
＜実施例３＞  
実施例１において，グリース基油拡散防止剤として用いる化合物（Ａ−１）を，化合物（Ａ−２）〔オムノバ社製のＰｏｌｙＦｏｘ  ＰＦ６５２０，平均分子量４４８０，Ｒｆがパーフルオロエチル基，ｎが１，Ｘ＋Ｙが２０〕に変更したこと以外は，実施例１と同様の条件で作製したグリース３を得た。
【００２５】
＜実施例４＞  
実施例２において，グリース基油拡散防止剤として用いる化合物（Ａ−１）を，化合物（Ａ−２）〔オムノバ社製のＰｏｌｙＦｏｘ  ＰＦ６５２０，平均分子量４４８０，Ｒｆがパーフルオロエチル基，ｎが１，Ｘ＋Ｙが２０〕に変更したこと以外は，実施例２と同様の条件で作製したグリース４を得た。
【００２６】
＜実施例５＞
実施例１において，グリース基油拡散防止剤として用いる化合物（Ａ−１）を，化合物（Ａ−３）〔オムノバ社製のＰｏｌｙＦｏｘ  ＰＦ７００２，平均分子量１６７０，Ｒｆがパーフルオロブチル基，ｎが２，Ｘ＋Ｙが４又は５〕に変更したこと以外は，実施例１と同様の条件で作製したグリース５を得た。
【００２７】
＜実施例６＞
実施例１において，グリース基油拡散防止剤として用いる化合物（Ａ−１）を，化合物（Ａ−３）〔オムノバ社製のＰｏｌｙＦｏｘ  ＰＦ７００２，平均分子量１６７０，Ｒｆがパーフルオロブチル基，ｎが２，Ｘ＋Ｙが４又は５〕に変更したこと以外は，実      施例２と同様の条件で作製したグリース６を得た。
【００２８】
＜比較例１＞  
グリース基油拡散防止剤として前記構造式（１）で表される化合物（Ａ−４）〔オムノバ社製のＰｏｌｙＦｏｘ  ＰＦ６３６，平均分子量１１５０，Ｒｆがパーフルオロメチル基，ｎが１，Ｘ＋Ｙが６〕の１．０重量部と，増ちょう剤としてリチウムヒドロキシステアレートと基油としてポリアルファオレフィンとの比が３：９７〜２０：８０からなるグリースの１００重量部とを配合し，これらを均一に混合してグリース７を得た。
【００２９】
＜比較例２＞
前記化合物（Ａ−４）を，サーフロンＳ−３８３Ｂ（セイミケミカル株式会社製のパーフルオロアルキル基含有ポリマー）に変更した以外は，比較例１と同様の条件で作製したグリース８を得た。
【００３０】
＜比較例３＞
前記化合物（Ａ−４）を，サーフロンＫＨ−２０（セイミケミカル株式会社製のパーフルオロ基含有ポリオキシエチレン系化合物）に変更した以外は，比較例１と同様の条件で作製したグリース９を得た。
【００３１】
各実施例１〜６の試験例１〜６，及び比較例１〜３の試験例１〜３について
実施例１〜６で得られたグリース１〜６，及び比較例１〜３で得られたグリース７〜９を用いて，下記試験法によって，拡散性，蒸発量を評価し，その結果を表１に示す。
【００３２】
【表１】
0006363925.tif 000004
【００３３】
次に，図１を参照して，上記の各実施例１〜６及び各比較例１〜３について試験した。  （１）基油拡散防止効果について
まず，グリースＧを直径１０ｍｍ，高さ０．２ｍｍの円錐形になるようにポリエステルシート２（１００ｍｍ×１００ｍｍ）の上に塗布する。そして，２５℃，２４時間後の基油の拡散状態を評価した。即ち，円錐系に塗布したグリースＧから基油が拡散した場合，図１に示すようにポリエステルシート２の面に基油が拡散した拡散領域３が確認される。基油の拡散が全く確認されなかった場合を○，基油の拡散が確認された場合を×とした。ここで，図１では，ポリエステルシート２上でグリースＧが拡散した拡散領域３を示している。
（２）添加剤蒸発量（重量％）について
プラスチックシャーレに添加剤試料３ｇを秤量し，１００℃の恒温槽中で１６時間放置したあとの重量を測定した。その際の減量を，測定前の質量に対する重量％で表し，これを蒸発量とした。なお，この発明における好ましい蒸発量としては，５重量％以下，更に好ましくは３重量％以下である。
（３）パーフルオロオクタン酸とパーフルオロオクタンスルホン酸の使用及び発生
グリース基油拡散防止剤の製造工程中にパーフルオロオクタン酸及びパーフルオロオクタンスルホン酸を使用せず，また，熱分解した際にも同化合物が発生しない基油拡散防止剤を用いたものを「なし」，それ以外のものを「あり」とした。
【００３４】
表１に示したように，この発明による実施例１〜６のグリース１〜６は，グリース基油拡散防止効果があり，添加剤の蒸発量が３重量％以下であり，尚且つパーフルオロオクタン酸及びパーフルオクタンスルホン酸を製造工程中で使用せず，また熱分解した際にも同化合物が発生しない組成物からなるものであった。
これに対して，比較例１のグリース７は，基油の拡散が確認された。比較例２，３のグリース８，９は，基油の拡散が確認されなかったが，熱分解した際に添加剤の蒸発が確認された。
【００３５】
上記のとおり，この発明によるグリース基油拡散防止剤を配合したグリース組成物は，各種精密機器類の機械的な回転部や摺動部等や高温環境下において好適に用いることができることが確認できた。これに対して，比較例１〜３のグリース組成物は，各種精密機器類の機械的な回転部や摺動部等や高温環境下において用いるのに適していないことが確認された。
【産業上の利用可能性】
【００３６】
この発明によるグリース基油拡散防止剤を配合したグリース組成物は，例えば，自動車用補機，又は家電，ＩＴ，産業用機器等の機器に使用される電動機に利用される潤滑油であって，主成分がシリコーン油である潤滑油に，少なくとも防錆剤及びシリカゲルを添加したものであり，該潤滑油組成物を含浸させた焼結含油軸受に利用されて好ましいものである。
【符号の説明】
【００３７】
２      ポリエステルシート
３      拡散領域
Ｇ      グリース
【図１】
0006363925.tif 000006